(57)【特許請求の範囲】
【請求項１】
連続繊維層；及び
前記連続繊維層のいずれか一面に付着し、前記連続繊維層と付着される面に低粘度樹脂層が形成されたキャリアフィルム；を含み、
前記連続繊維層の繊維束は、６００ｔｅｘないし２４００ｔｅｘであり、
前記キャリアフィルムは、前記連続繊維層の両面に付着され、それぞれのキャリアフィルムが有するそれぞれの低粘度樹脂層は、それぞれ別の物質で形成されており、
前記別の物質は、ポリプロピレン、ポリエチレン、ポリエステル、ポリアミド、ＰＥＴ（ｐｏｌｙｅｔｈｙｌｅｎｅ  ｔｅｒｅｐｈｔｈａｌａｔｅ）、ＰＰＳ（ｐｏｌｙｐｈｅｎｙｌｅｎｅ  ｓｕｌｆｉｄｅ）、ＰＥＥＫ（ｐｏｌｙｅｔｈｅｒｅｈｔｅｒｋｅｔｏｎｅ）、ＰＬＡ（ｐｏｌｙｌａｃｔｉｃ  ａｃｉｄ）およびＡＢＳ（ａｃｒｙｌｏｎｉｔｒｉｌｅ  ｂｕｔａｄｉｅｎｅ  ｓｔｙｒｅｎｅ  ｃｏｐｏｌｙｍｅｒ）から選ばれた１種以上を含む物質のプレポリマーであることを特徴とする複合材料形成用フィルム。
【請求項２】
前記低粘度樹脂層は、
前記キャリアフィルムと相溶性を有する単量体およびオリゴマーの１種以上を含む樹脂組成物からなることを特徴とする請求項１に記載の複合材料形成用フィルム。
【請求項３】
前記低粘度樹脂層は、
熱またはＵＶ光によって前記連続繊維層の内部に含浸されることを特徴とする請求項１に記載の複合材料形成用フィルム。
【請求項４】
前記連続繊維層は、
ガラス繊維、炭素繊維、玄武岩繊維、アラミド繊維を含む有機繊維および無機繊維から選ばれた１種以上を含むことを特徴とする請求項１に記載の複合材料形成用フィルム。
【請求項５】
前記キャリアフィルムは、
ポリプロピレン、ポリエチレン、ポリエステル、ポリアミド、ＰＥＴ（ｐｏｌｙｅｔｈｙｌｅｎｅ  ｔｅｒｅｐｈｔｈａｌａｔｅ）、ＰＰＳ（ｐｏｌｙｐｈｅｎｙｌｅｎｅ  ｓｕｌｆｉｄｅ）、ＰＥＥＫ（ｐｏｌｙｅｔｈｅｒｅｔｈｅｒｋｅｔｏｎｅ）、ＰＬＡ（ｐｏｌｙｌａｃｔｉｃ  ａｃｉｄ）およびＡＢＳ（ａｃｒｙｌｏｎｉｔｒｉｌｅ  ｂｕｔａｄｉｅｎｅ  ｓｔｙｒｅｎｅ  ｃｏｐｏｌｙｍｅｒ）から選ばれた１種以上を含むことを特徴とする請求項１に記載の複合材料形成用フィルム。
【請求項６】
（ａ）キャリアフィルムのいずれか一面に低粘度樹脂層を形成し、前記低粘度樹脂層上に連続繊維層を付着して複合材料形成用フィルムを製造するステップ；
（ｂ）前記低粘度樹脂層を前記連続繊維層内部に含浸させて、樹脂含浸連続繊維層を形成するステップ；及び
（ｃ）前記キャリアフィルムと前記樹脂含浸連続繊維層を圧着するステップ；を含み、
前記（ｂ）ステップは、
５０℃〜１００℃の温度条件下で樹脂含浸連続繊維層を形成することを特徴とする複合材料の製造方法。
【請求項７】
（ａ）キャリアフィルムのいずれか一面に低粘度樹脂層を形成し、前記低粘度樹脂層上に連続繊維層を付着して複合材料形成用フィルムを製造するステップ；
（ｂ）前記低粘度樹脂層を前記連続繊維層内部に含浸させて、樹脂含浸連続繊維層を形成するステップ；及び
（ｃ）前記キャリアフィルムと前記樹脂含浸連続繊維層を圧着するステップ；を含み、
前記（ｂ）ステップは、
ＵＶ光を照射して樹脂含浸連続繊維層を形成することを特徴とする複合材料の製造方法。
【請求項８】
前記（ｃ）ステップは、
１００℃〜３８０℃の温度条件下で圧着することを特徴とする請求項６または請求項７に記載の複合材料の製造方法。
【発明の詳細な説明】
【技術分野】
【０００１】
本発明は、複合材料形成用フィルムおよびそれを用いた複合材料の製造方法に関するものであり、より詳しくは、低粘度樹脂層が形成されたキャリアフィルムを用いて含浸性を向上させることができる複合材料形成用フィルムおよびそれを用いた複合材料の製造方法に関する。
【背景技術】
【０００２】
自動車用バックビーム（ｂａｃｋ  ｂｅａｍ）、ボンネット（ｂｏｎｎｅｔ）、ルーフ（ｒｏｏｆ）等には複合材料が使用される。前記複合材料は、二種類以上の材料の結合により形成され、強化相（ｒｅｉｎｆｏｒｃｉｎｇ  ｐｈａｓｅ）と呼ばれる一つの材料が、繊維、板、粒子の形態を有し、基地相（ｍａｔｒｉｘ  ｐｈａｓｅ）と呼ばれる他の材料に埋められている構造である。強化材は、高強度および高剛性の特性を有さなければならなく、繊維の長さが一定長さ以上を満たさなければならない。連続繊維は、ＬＦＴ（Ｌｏｎｇ  Ｆｉｂｅｒ−ｒｅｉｎｆｏｒｃｅｄ  Ｔｈｅｒｍｏｐｌａｓｔｉｃｓ）やＧＭＴ（Ｇｌａｓｓ  Ｍａｔ  Ｒｅｉｎｆｏｒｃｅｄ  Ｔｈｅｒｍｏｐｌａｓｔｉｃｓ）のような５ｍｍないし５０ｍｍ長さレベルの長繊維強化プラスチックに比べて、機械的強度、剛性および衝撃性能が非常に優れる。
【０００３】
現在、複合材料の機械的特性を極大化するために、連続繊維と熱可塑性プラスチックのフィルムの積層構造の複合材料が製造されている。しかし、前記連続繊維と熱可塑性プラスチックフィルムとの界面親和力の弱化により満足のいく含浸性を得ることができないことによって、最大物性値に到達できないという問題点がある。
【先行技術文献】
【特許文献】
【０００４】
【特許文献１】なし
【発明の概要】
【発明が解決しようとする課題】
【０００５】
本発明は、前記のような問題点を解決するためのものであり、既存の熱可塑性プラスチックフィルムの代わりに、低粘度樹脂層がいずれか一面に形成されたキャリアフィルムを用いた複合材料形成用機能性フィルムを提供することを目的とする。
【０００６】
また、前記複合材料形成用機能性フィルムを用いて連続繊維と熱可塑性プラスチック素材間に含浸性に優れた複合材料を製造する方法を提供することを目的とする。
【課題を解決するための手段】
【０００７】
前記目的を達成するための本発明の一実施例にかかる複合材料形成用フィルムは、連続繊維層および前記連続繊維層のいずれか一面に付着し、前記連続繊維層と付着される面に低粘度樹脂層が形成されたキャリアフィルムを含み、前記連続繊維層の繊維束は、６００ｔｅｘないし２４００ｔｅｘであり、前記キャリアフィルムは、前記連続繊維層の両面に付着され、それぞれのキャリアフィルムが有するそれぞれの低粘度樹脂層は、それぞれ別の物質で形成されており、前記別の物質は、ポリプロピレン、ポリエチレン、ポリエステル、ポリアミド、ＰＥＴ（ｐｏｌｙｅｔｈｙｌｅｎｅ  ｔｅｒｅｐｈｔｈａｌａｔｅ）、ＰＰＳ（ｐｏｌｙｐｈｅｎｙｌｅｎｅ  ｓｕｌｆｉｄｅ）、ＰＥＥＫ（ｐｏｌｙｅｔｈｅｒｅｈｔｅｒｋｅｔｏｎｅ）、ＰＬＡ（ｐｏｌｙｌａｃｔｉｃ  ａｃｉｄ）およびＡＢＳ（ａｃｒｙｌｏｎｉｔｒｉｌｅ  ｂｕｔａｄｉｅｎｅ  ｓｔｙｒｅｎｅ  ｃｏｐｏｌｙｍｅｒ）から選ばれた１種以上を含む物質のプレポリマーであること特徴とする。
【０００８】
また、前記の別の目的を達成するための本発明の一実施例にかかる複合材料の製造方法は、（ａ）キャリアフィルムのいずれか一面に低粘度樹脂層を形成し、前記低粘度樹脂層上に連続繊維層を付着して複合材料形成用フィルムを製造するステップと、（ｂ）前記低粘度樹脂層を前記連続繊維層内部に含浸させて、樹脂含浸連続繊維層を形成するステップ、および（ｃ）前記キャリアフィルムと前記樹脂含浸連続繊維層を圧着するステップを含み、前記（ｂ）ステップは、５０℃〜１００℃の温度条件下で樹脂含浸連続繊維層を形成することを特徴とする。
また他の一実施例にかかる複合材料の製造方法は、（ａ）キャリアフィルムのいずれか一面に低粘度樹脂層を形成し、前記低粘度樹脂層上に連続繊維層を付着して複合材料形成用フィルムを製造するステップと、（ｂ）前記低粘度樹脂層を前記連続繊維層内部に含浸させて、樹脂含浸連続繊維層を形成するステップ、および（ｃ）前記キャリアフィルムと前記樹脂含浸連続繊維層を圧着するステップを含み、前記（ｂ）ステップは、ＵＶ光を照射して樹脂含浸連続繊維層を形成することを特徴とする。
【発明の効果】
【０００９】
本発明にかかる複合材料形成用フィルムは、キャリアフィルムのいずれか一面に形成された低粘度樹脂層と連続繊維層を付着するため、含浸性に優れ、機械的性能に優れた複合材料を提供する効果がある。
【００１０】
また、本発明にかかる複合材料の製造方法は、前記複合材料形成用フィルムを用いて複合材料を製造することにより、含浸性に優れ且つ機械的性能に優れた複合材料を提供する効果がある。
【図面の簡単な説明】
【００１１】
【図１】本発明の一実施例にかかる複合材料形成用フィルムの構造を示した断面図である。
【図２】本発明の別の実施例にかかる複合材料形成用フィルムの構造を示した断面図である。
【図３】低粘度樹脂層が連続繊維層の内部に含浸した様子を示した断面図である。
【図４】本発明にかかる複合材料ａの含浸性と従来の複合材料ｂの含浸性を示した断面図である。
【発明を実施するための形態】
【００１２】
本発明の利点および特徴、そしてそれらを達成する方法は、添付の図面と併せて詳しく後述してある実施例を参照すると明確になると考える。しかし、本発明は以下で開示する実施例に限定されるのではなく、相違する多様な形態に具現され、単に本実施例は本発明の開示が完全になるようにし、本発明が属する技術分野で通常の知識を有する者に発明の範疇を完全に知らせるために提供するものであり、本発明は請求項の範疇によって定義されるだけである。明細書全体にわたって同一参照符号は同一構成要素を指す。
【００１３】
以下、添付の図面を参照して本発明にかかる複合材料形成用フィルムおよびそれを用いた複合材料の製造方法について詳しく説明する。
【００１４】
（複合材料形成用フィルム）
図１は、本発明の一実施例にかかる複合材料形成用フィルム１０の断面を概略的に示したものである。
【００１５】
図１を参照すると、本発明にかかる複合材料形成用フィルム１０は、キャリアフィルム１、前記キャリアフィルムのいずれか一面に形成された低粘度樹脂層２および連続繊維層３を含む。
【００１６】
まず、前記連続繊維層３は、通常、連続繊維強化プラスチックからなる複合材料に使用されるものであれば特に制限されないが、化学的結合力を高めるために、好ましくは、ガラス繊維、炭素繊維、玄武岩繊維、アラミド繊維を含む有機繊維および無機繊維から選択された１種以上を含んでもよい。また、前記連続繊維の直径は小さいほど良いが、１０μｍないし２０μｍであることが好ましい。連続繊維層の繊維束は、繊維の広幅化の点および経済的な点を考慮して６００ｔｅｘないし２４００ｔｅｘであることが好ましい。
【００１７】
次に、前記キャリアフィルム１は、高分子素材の熱可塑性フィルムであれば特に制限なく使用でき、好ましくは、ポリプロピレン、ポリエチレン、ポリエステル、ポリアミド、ＰＥＴ（ｐｏｌｙｅｔｈｙｌｅｎｅ  ｔｅｒｅｐｈｔｈａｌａｔｅ）、ＰＰＳ（ｐｏｌｙｐｈｅｎｙｌｅｎｅ  ｓｕｌｆｉｄｅ）、ＰＥＥＫ（ｐｏｌｙｅｔｈｅｒｅｔｈｅｒｋｅｔｏｎｅ）、ＰＬＡ（ｐｏｌｙｌａｃｔｉｃ  ａｃｉｄ）、ＰＬＡ（ｐｏｌｙｌａｃｔｉｃ  ａｃｉｄ）、およびＡＢＳ（ａｃｒｙｌｏｎｉｔｒｉｌｅ  ｂｕｔａｄｉｅｎｅ  ｓｔｙｒｅｎｅ  ｃｏｐｏｌｙｍｅｒ）から選ばれた１種以上を含んでもよい。
【００１８】
前記キャリアフィルム１のいずれか一面には、低粘度樹脂層２が形成されている。前記低粘度樹脂層２は、連続繊維層３と付着される面に形成される。前記低粘度樹脂層２を成す物質は、フィルム上に硬化した状態ではなく、流れ性を有する低粘度性樹脂であれば、特に制限なく使用できる。好ましくは、前記キャリアフィルム１と相溶性を有する単量体およびオリゴマーの１種以上の物質を含む。例えば、前記低粘度樹脂層２は、前記キャリアフィルム１と同様の物質を使用でき、キャリアフィルム１がポリアミドのような極性物質の場合、低粘度樹脂層２は極性物質からなることが好ましく、キャリアフィルムが無極性物質の場合は、前記低粘度樹脂層も無極性物質からなることが好ましい。
【００１９】
本発明において前記低粘度樹脂層２は、高分子物質は含まず、プレポリマー状態の物質からなってもよい。例えば、前記低粘度樹脂層２は、ＵＶまたは熱によって架橋が可能なプレポリマー、または２液型のプレポリマー（例えば、ウレタンプレポリマーと硬化剤等）からなってもよく、具体的には、ポリプロピレン、ポリエチレン、ポリエステル、ポリアミド、ＰＥＴ（ｐｏｌｙｅｔｈｙｌｅｎｅ  ｔｅｒｅｐｈｔｈａｌａｔｅ）、ＰＰＳ（ｐｏｌｙｐｈｅｎｙｌｅｎｅ  ｓｕｌｆｉｄｅ）、ＰＥＥＫ（ｐｏｌｙｅｔｈｅｒｅｔｈｅｒｋｅｔｏｎｅ）、ＰＬＡ（ｐｏｌｙｌａｃｔｉｃ  ａｃｉｄ）およびＡＢＳ（ａｃｒｙｌｏｎｉｔｒｉｌｅ  ｂｕｔａｄｉｅｎｅ  ｓｔｙｒｅｎｅ  ｃｏｐｏｌｙｍｅｒ）から選ばれた１種以上を含む物質のプレポリマーを使用することが好ましい。
【００２０】
既存の複合材料形成用フィルムは、熱可塑性プラスチックフィルムと連続繊維層を付着させ、高熱、高圧条件で圧着して製作していた。このとき、前記複合材料製作時に、連続繊維層において繊維が表面に多く露出して熱可塑性フィルムの表面と界面親和力がよくないため、熱可塑性フィルムが連続繊維層内部に十分に含浸されないという問題点があった。
【００２１】
これとは異なり、本発明にかかる複合材料形成用フィルムは、キャリアフィルム１のいずれか一面に低粘度樹脂層２が形成されており、前記低粘度樹脂層２と連続繊維層３が付着する構造を有する。つまり、前記連続繊維層が熱可塑性プラスチックフィルムのようなキャリアフィルムに直接付着するのではなく、前記低粘度樹脂層２を通じて付着するため、界面親和力が相対的に優れる。
【００２２】
本発明にかかる複合材料形成用フィルムは、上のような技術的特徴により含浸性に優れた複合材料を形成することができる。
【００２３】
図２は、本発明の別の一実施例にかかる複合材料形成用フィルム１０の断面を概略的に示したものである。
【００２４】
図２を参照すると、本発明にかかる複合材料形成用フィルム１０’は、キャリアフィルム１が連続繊維層３の両面に形成されており、特に、低粘度樹脂層２，２’がそれぞれ異なる種類の物質で形成されている。つまり、本発明にかかる複合材料形成用フィルムは、２種類の低粘度樹脂層が連続繊維層の一面または両面に付着してもよく、これによってより優れた強度および性質を有する複合材料の形成が可能になる。
【００２５】
図３は、低粘度樹脂層が連続繊維層の内部に含浸された複合材料形成用フィルム２０の様子を示した断面図である。
【００２６】
前記低粘度樹脂層は、熱またはＵＶ光によって前記連続繊維層の内部に含浸してもよく、これによって樹脂含浸連続繊維層４が形成される。
【００２７】
本発明にかかる複合材料形成用フィルムにおいて、一時的に低粘度樹脂層が連続繊維層の内部に含浸されるようにした後、最終的に圧着過程を経て含浸性に優れた複合材料の形成が可能になる。
【００２８】
図４は、本発明にかかる複合材料ａの含浸性と従来の複合材料ｂの含浸性を示した断面図である。図４を参照すると、本発明にかかる複合材料ａは、連続繊維層の内部に熱可塑性プラスチック樹脂が均一に含浸されているが、既存の複合材料ｂは、連続繊維層の内部に熱可塑性プラスチック樹脂が含浸されない部分がある。
【００２９】
（複合材料の製造方法）
本発明にかかる複合材料の製造方法は、（ａ）複合材料形成用フィルムを製造するステップと、（ｂ）樹脂含浸連続繊維層を形成するステップ、および（ｃ）キャリアフィルムと樹脂含浸連続繊維層を圧着するステップを含む。
【００３０】
まず、前記（ａ）ステップではキャリアフィルムのいずれか一面に低粘度樹脂層を形成し、前記低粘度樹脂層上に連続繊維層を付着させて複合材料形成用フィルムを製造する。前記キャリアフィルムは、好ましくは、ポリプロピレン、ポリエチレン、ポリエステル、ポリアミド、ＰＥＴ（ｐｏｌｙｅｔｈｙｌｅｎｅ  ｔｅｒｅｐｈｔｈａｌａｔｅ）、ＰＰＳ（ｐｏｌｙｐｈｅｎｙｌｅｎｅ  ｓｕｌｆｉｄｅ）、ＰＥＥＫ（ｐｏｌｙｅｔｈｅｒｅｔｈｅｒｋｅｔｏｎｅ）、ＰＬＡ（ｐｏｌｙｌａｃｔｉｃ  ａｃｉｄ）、およびＡＢＳ（ａｃｒｙｌｏｎｉｔｒｉｌｅ  ｂｕｔａｄｉｅｎｅ  ｓｔｙｒｅｎｅ  ｃｏｐｏｌｙｍｅｒ）から選ばれた１種以上を含む物質を使用できる。
【００３１】
前記低粘度樹脂層は、フィルム上に硬化された状態ではなく、流れ性に優れた低粘度性樹脂であれば特に制限なく使用できる。好ましくは、前記キャリアフィルムと相溶性に優れた単量体およびオリゴマーの１種以上の物質を含んでもよい。例えば、前記低粘度樹脂層は、前記キャリアフィルムと同様の物質を使用してもよく、キャリアフィルムがポリアミドのような極性物質の場合、低粘度樹脂層は極性物質からなることが好ましく、キャリアフィルムが無極性物質であれば、前記低粘度樹脂層も無極性物質からなることが好ましい。
【００３２】
本発明において前記低粘度樹脂層は、高分子物質は含まず、プレポリマー状態の物質からなってもよい。例えば、前記低粘度樹脂層は、ＵＶまたは熱によって架橋が可能なプレポリマー、または２液型のプレポリマー（例えば、ウレタンプレポリマーと硬化剤等）からなってもよく、具体的には、ポリプロピレン、ポリエチレン、ポリエステル、ポリアミド、ＰＥＴ（ｐｏｌｙｅｔｈｙｌｅｎｅ  ｔｅｒｅｐｈｔｈａｌａｔｅ）、ＰＰＳ（ｐｏｌｙｐｈｅｎｙｌｅｎｅ  ｓｕｌｆｉｄｅ）、ＰＥＥＫ（ｐｏｌｙｅｔｈｅｒｅｈｔｅｒｋｅｔｏｎｅ）、ＰＬＡ（ｐｏｌｙｌａｃｔｉｃ  ａｃｉｄ）およびＡＢＳ（ａｃｒｙｌｏｎｉｔｒｉｌｅ  ｂｕｔａｄｉｅｎｅ  ｓｔｙｒｅｎｅ  ｃｏｐｏｌｙｍｅｒ）から選ばれた１種以上を含む物質のプレポリマーを使用することが好ましい。
【００３３】
ここで、前記低粘度樹脂層を形成する方法が特に制限されるのではなく、一例として、低粘度樹脂を準備し、これをキャリアフィルムのいずれか一面にコーティングする方式で低粘度樹脂層を形成してもよい。
【００３４】
本発明において前記低粘度樹脂層は、高分子物質は含まず、プレポリマー状態の物質からなってもよい。例えば、前記低粘度樹脂層は、ＵＶまたは熱によって架橋が可能なプレポリマー、または２液型のプレポリマー（例えば、ウレタンプレポリマーと硬化剤等）からなってもよく、具体的には、ポリプロピレン、ポリエチレン、ポリエステル、ポリアミド、ＰＥＴ（ｐｏｌｙｅｔｈｙｌｅｎｅ  ｔｅｒｅｐｈｔｈａｌａｔｅ）、ＰＰＳ（ｐｏｌｙｐｈｅｎｙｌｅｎｅ  ｓｕｌｆｉｄｅ）、ＰＥＥＫ（ｐｏｌｙｅｔｈｅｒｅｔｈｅｒｋｅｔｏｎｅ）、ＰＬＡ（ｐｏｌｙｌａｃｔｉｃ  ａｃｉｄ）およびＡＢＳ（ａｃｒｙｌｏｎｉｔｒｉｌｅ  ｂｕｔａｄｉｅｎｅ  ｓｔｙｒｅｎｅ  ｃｏｐｏｌｙｍｅｒ）から選ばれた１種以上を含む物質のプレポリマーを使用することが好ましい。
【００３５】
そして、（ｂ）ステップでは、前記低粘度樹脂層を前記連続繊維層内部に含浸させて樹脂含浸連続繊維層を形成する。ここで、前記複合材料形成用フィルムに熱を加えたり、或いはＵＶ光を照射して前記低粘度樹脂層を連続繊維層内部に含浸させてもよい。具体的には、５０℃ないし１００℃の温度条件下で樹脂含浸連続繊維層を形成でき、低粘度樹脂層を成す樹脂の物性に適したエネルギーを有するＵＶ光を照射して樹脂含浸連続繊維層を形成してもよい。前記温度条件が５０℃未満の場合は前記低粘度樹脂が前記繊維層に十分に含浸されないという問題点があり、１００℃を超える場合は低粘度樹脂の軟性が過度になって製造上の問題点が生じ得る。
【００３６】
最後に、（ｃ）ステップでは、前記キャリアフィルムと前記樹脂含浸連続繊維層を圧着して最終的に複合材料を製造する。
【００３７】
前記圧着は、加圧プレス等を用いて行ってもよく、好ましくは、１００℃ないし３８０℃の温度条件下で圧着してもよい。
【００３８】
上のような一連の製造過程を通じて、含浸性に優れ且つ機械的性質に優れた複合材料の製造が可能になる。
【００３９】
以下では、本発明を実施例および比較例によってより詳しく説明する。但し、本発明が下記の実施例によって制限されるのではない。
【００４０】
＜複合材料の製造＞
［実施例１］
１７μｍの平均直径および２４００ｔｅｘの繊維束を有するガラス繊維層を製作した。そして、ポリプロピレンを主成分とするキャリアフィルムを２つ製作した後、各キャリアフィルムの一面にモノマーおよびオリゴマー状態のプロピレンを主成分とする低粘度樹脂層を形成した。
【００４１】
その後、前記ガラス繊維層の両面に前記低粘度樹脂層を付着して複合材料形成用フィルムを製作した後、８０℃の熱を加えて前記低粘度樹脂層を前記連続繊維層内部に含浸させた。そして、前記フィルムを２００℃の温度条件で加圧プレスによって圧着して実施例にかかる複合材料を製造した。
【００４２】
［実施例２］
実施例１にかかる複合材料と同様の方式で製作するが、低粘度樹脂層をポリエステル系ウレタンプレポリマーと硬化剤（ヘキサメチレンジイソシアネート）を主成分とする低粘度樹脂層を形成した。
【００４３】
［比較例］
１７μｍの平均直径および２４００ｔｅｘの繊維束を有するガラス繊維層を製作し、ポリプロピレンを主成分とするプラスチックフィルムを２つ製作した。
【００４４】
その後、前記ガラス繊維層の両面に前記プラスチックフィルムを付着し、２００℃の温度条件で加圧プレスによって圧着して比較例にかかる複合材料を製造した。
【００４５】
＜評価＞
前記実施例と比較例により製造された複合材料に対して、機械的性質を評価する実験を行った。
【００４６】
機械的性質を評価する実験は、各材料の引張強度および曲げ強度を測定し、比較して行った。各材料の引張強度および曲げ強度の測定値によって、機械的性質に優れた材料と普通の材料に分けた。各実施例および比較例の引張強度はＡＳＴＭ  Ｄ３０３９によって測定し、曲げ強度はＡＳＴＭＤ７９０によって測定した。
【００４７】
【表１】
0006314145.tif 000002
【００４８】
前記表１を見ると、実施例１、２の方が比較例より機械的性質に優れる結果が表れた。
【００４９】
つまり、本発明にかかる実施例１、２は、低粘度樹脂層を有するため複合材料の樹脂含浸性が比較例に比べて優れる。よって、前記実施例が比較例に比べて機械的性質に優れることを実験を通じて確認することができた。
【００５０】
以上では、本発明の実施例を中心に説明したが、これは例示的なものに過ぎなく、本発明が属する技術分野で通常の知識を有する技術者であればこれにより多様な変形および均等な他実施例が可能だという点を理解すると考える。よって、本発明の真正な技術的保護範囲は、以下に記載する特許請求の範囲によって判断しなければならない。
【符号の説明】
【００５１】
１………キャリアフィルム
２，２’ ………低粘度樹脂層
３………連続繊維層
４………樹脂含浸連続繊維層
１０，１０’，２０………複合材料形成用フィルム
【図１】
0006314145.tif 000003
【図２】
0006314145.tif 000004
【図３】
0006314145.tif 000005
【図４】
0006314145.tif 000006